(57)【要約】【課題】従来、溶融はんだ中に高融点金属粒を分散させるには 、大きな金属溶融釜にはんだを溶融させておき、該溶融はんだ中に高融点金属粒を投入してヘラで攪拌する。すると高融点金属粒が溶融はんだ中に溶け込んで金属粒がなくなってしまうものであった。【解決手段】本発明は、本体内にプロペラのような攪拌機が設置され、該攪拌機が本体上に置かれた回転装置と連動している。従って、本体内に溶融はんだを入れ、該溶融はんだ中に高融点金属粒を投入してから攪拌機で攪拌後、早急に鋳型に鋳込むことができるため、金属粒は溶融はんだ中に溶け込むことがない。【選択図】図１
2005288516.tif 000002
【特許請求の範囲】
【請求項１】
器状の本体と該本体を保持できる保持部からなる溶融金属注湯装置において、本体内には攪拌機が配置されているとともに、該攪拌機は本体上部に設置された回転装置と連動していることを特徴とする溶融金属注湯装置。
【請求項２】
前記回転装置は、エアーモーターであることを特徴とする請求項１記載の溶融金属注湯装置。
【請求項３】
前記本体には開閉自在な蓋部材が取り付けられていることを特徴とする請求項１記載の溶融金属注湯装置。
【請求項４】
前記本体には、本体内に不活性ガスを供給する雰囲気用パイプが設置されていることを特徴とする請求項１記載の溶融金属注湯装置。
【請求項５】
溶融はんだを溶融金属注湯装置の本体に汲み取り、該溶融はんだ中に高融点金属粒を投入するとともに、該高融点金属粒が投入された溶融はんだを攪拌機で攪拌して溶融はんだ中に高融点金属粒を均一に分散させ、しかる後、該溶融はんだを鋳型に鋳込むことを特徴とするはんだ中への金属粒の分散方法。
【請求項６】
前記本体内は、不活性雰囲気となっていることを特徴とする請求項５記載のはんだ中への金属粒の分散方法。
【発明の詳細な説明】
【技術分野】
【０００１】
本発明は、溶融金属を鋳型に注湯する際に使用する装置およびはんだ中へ高融点金属粒を分散させる方法に関する。
【背景技術】
【０００２】
一般に金属製品の製造は、切削、鋳込み、押し出し等で行う。特に、比較的融点の低い材料からなるはんだ製品は、必ずはんだ材料を溶融してから鋳込むことが行われている。自動はんだ付け装置の供給用に用いる棒状はんだは、はんだ材料を矩形の開放鋳型に鋳込んで棒はんだにする。また鏝付けで用いる線状はんだは、はんだ材料を円筒形の鋳型に鋳込んでビレットを作製し、該ビレットを押し出し加工と線引き加工により所望の線径の線状はんだにする。そしてペレットやワッシャーのような成型はんだは、はんだ材料を円筒形の鋳型に鋳込んでビレットを作製し、該ビレットを押し出し装置で長尺の板状に加工した後、板状はんだを圧延機で圧延し、さらに圧延したはんだを所望の形状にプレスで打ち抜いてペレットやワッシャーにする。
【０００３】
一般にはんだは、はんだ合金だけで成り立っているが、はんだ中にはんだよりも融点の高い金属粒（以下、単に金属粒という）を分散させたものが従来から多数提案されていた（参照：特許文献１〜５）。このように、はんだ中に金属粒を分散させた（以下、金属粒分散という）はんだを用いるのは、はんだ付け部間の間隙を一定に保つためである。例えばダイボンドでは、基板の上に半導体素子を載置して、これらをはんだで接合するが、基板と素子間にはんだを置いて、該はんだを溶融させると、素子の重量で溶融はんだを基板と素子間から押し出してしまい、はんだの量が少なくなる。はんだ付け部間ではんだの量が少なくなると、はんだ本来の強度が発揮できず接合強度が弱くなる。そこではんだ付け部間に複数個の金属粒を置いて、はんだ付け部間を一定に保ち、はんだ付け部間のはんだの量を充分にすることにより、はんだの接合強度を高めるものである。
【特許文献１】特開昭59-215294号公報
【特許文献２】特開昭60-255299号公報
【特許文献３】特開昭62-179889号公報
【特許文献４】特開昭63-309390号公報
【特許文献５】特開平3-47693号公報
【０００４】
ところで電子機器のはんだ付けにはソルダペーストが多用されている。ソルダペーストとは、粘調性のあるフラックスと粉末はんだを混合したものであり、このソルダペーストは、フラックスが存在するため、はんだ付け後に必ずフラックス残渣が付着する。しかるに高信頼性が要求される電子機器では、フラックス残渣が残っていると、このフラックス残渣が腐食や短絡の原因となることから使用できないことがある。そこで高信頼性が要求される電子機器では、ソルダペーストを用いず、ペレットはんだを用いてはんだ付けを行う。ペレットはんだを用いてはんだ付けする場合は、フラックスの代わりに還元作用のある水素ガス雰囲気中で行っている。
【０００５】
金属粒分散はんだとしては、金属粒分散ソルダペーストや金属粒分散ペレットがある。金属粒分散ソルダペーストは、粉末はんだが混合されたソルダペースト中に、さらに金属粒を分散させたものであり、金属粒分散ペレットは定型のペレット中に金属粒を分散させたものである。
【０００６】
金属粒分散ソルダペーストは、ソルダペースト製造後に金属粒を投入して攪拌するだけで済むため製造が容易であるが、金属粒分散ペレットは金属粒を溶融はんだ中に投入することことから始め、その後、さらに別の工程が必要となる。つまり金属粒分散ペレットは、先ず溶融はんだ中に金属粒を分散させ、次に金属粒を分散させた溶融はんだをビレット作製用の鋳型に注湯し、さらに該ビレットを押し出し装置で板状に押し出し、その後、圧延してから所望の型に打ち抜くという工程を経て作られる。
【発明の開示】
【発明が解決しようとする課題】
【０００７】
ところで金属粒分散ペレットを製造するときに、溶融はんだ中に金属粒を入れて攪拌するが、溶融はんだ中に金属粒を入れて長く時間がかかると、このとき如何に融点の高い金属粒といえども、溶融はんだ中に拡散して金属粒がなくなったり小さくなったりしてしまうことがあった。古来から使われてきたSnとPbを合金にしたはんだは、Pbが多量に添加されているため金属粒と合金化しにくく、溶融はんだ中に金属粒を投入して時間が長くなっても、金属粒がはんだ中に溶け込む量が少なかった。しかしながらPbの有害性から、最近ではPbを含まない所謂「鉛フリーはんだ」が用いられるようになってきた。該鉛フリーはんだは、金属粒分散はんだを製造するときに、金属粒と合金化しやすいSnが主成分であるため、はんだ中に金属粒が溶け込む早さがSn-Pbはんだに較べて早い。従って、鉛フリーはんだに金属粒を投入すると、金属粒が小さくなったりなくなってしまったりすることがあった。本発明は、Sn主成分の溶融はんだ中に金属粒を投入しても、該金属粒の減少を少なくできるという溶融金属注湯装置および金属粒の分散方法を提供することにある。
【課題を解決するための手段】
【０００８】
従来の金属粒分散はんだの製造は、はんだを溶融させる大きな溶解釜の中に直接金属粒を投入し、この中で溶融はんだと金属粒を攪拌してから、金属粒が分散した溶融はんだを柄杓で汲み出して鋳型に鋳込むことを行っていた。しかしながら、この方法は金属粒投入から溶融はんだの鋳込みまでに時間がかかっていたため、金属粒が溶融はんだと合金化して溶融はんだ中に溶け込んでしまうものであった。そこで本発明者は、溶融はんだ中に金属粒を投入してから短時間で鋳型に鋳込めば金属粒は溶融はんだ中に溶け込まなくなることに着目して本発明を完成させた。
【０００９】
本発明は、器状の本体と該本体を保持できる保持部からなる溶融金属注湯装置において、本体内には攪拌機が配置されているとともに、該攪拌機は本体上部に設置された回転装置と連動していることを特徴とする溶融金属注湯装置である。
【００１０】
またもう一つの本発明は、溶融はんだを溶融金属注湯装置の本体に汲み取り、該溶融はんだ中に高融点金属粒を投入するとともに、該高融点金属粒が投入された溶融はんだを攪拌機で攪拌して溶融はんだ中に高融点金属粒を均一に分散させ、しかる後、該溶融はんだを鋳型に鋳込むことを特徴とするはんだ中への金属粒の分散方法である。
【発明の効果】
【００１１】
本発明によれば、金属粒が融けやすいSn主成分の鉛フリーはんだにおいても金属粒を減少させることなくはんだ中に分散させることができるため、このはんだから製造された金属粒分散ペレットには所定の大きさの金属粒が均一に分散しており、はんだ付け時に接合部間を所定の間隔に保って、はんだ自体の接合強度を充分に発揮できる。また本発明では、本体内で溶融はんだと金属粒とを攪拌して金属粒を均一に分散した溶融はんだを素早く鋳型に鋳込むことができるため、溶融はんだ中に金属粒を溶け込ますことなく早急に鋳型に鋳込むことができるものである。
【発明を実施するための最良の形態】
【００１２】
本発明の溶融金属注湯装置に使用する回転装置は、攪拌機を回転できるものであれば如何なる回転装置でも使用可能であるが、本発明に使用して好適な回転装置はエアーモーターである。つまり溶融金属注湯装置にSn主成分の鉛フリーはんだを入れた場合、Snは酸化しやすいため、溶融した鉛フリーはんだ表面を不活性ガスで覆っておく必要がある。このとき溶融金属注湯装置の本体内に不活性ガスを供給するが、この不活性ガスを回転装置の駆動源として用いることができれば、不活性雰囲気と回転装置の駆動の両方が同時に行えるようになる。そのため本発明では不活性ガスで駆動できるエアーモーターが適している。しかしながら本発明では、エアーモーター以外にも電気式のモーターを用いることも可能である。
【００１３】
本発明の溶融金属注湯装置は、本体内の溶融金属が攪拌中に酸化するのを防ぐために、本体内を不活性ガスで充満させる。そのためには本体の上部を開閉自在な蓋を取り付けておく。つまり本体内に溶融金属を入れたり、金属粒を投入したりするときには、蓋を開けて投入し、攪拌時の酸化しやすいときには蓋を閉めて不活性雰囲気を保つようにする。そして本体内を不活性雰囲気にするために、本体に本体内に不活性ガスを供給する雰囲気用パイプを設置する。
【００１４】
以下、図面に基づいて本発明の装置を説明する。図１は本発明の装置の斜視図、図２は本発明の装置の中央断面図である。
【００１５】
本発明の溶融金属注湯装置１は、本体２が器状であり、その側壁上部に保持部３が斜め上方に向けて固定されている。本体２の上部は円形となっており、その略2/3に覆い４が固定されている。覆い４には円弧状の蓋５が蝶番で開閉自在に取り付けられていて、覆い４以外の部分を覆うことができるようになっている。また本体２の上部で蓋５を取り付けた側には注ぎ口６が形成されている。該注ぎ口は、図中手前側、即ち、右利きの作業者が保持部３の下方を右手で持ち、保持部３の上方を左手で持ったときに、注ぎ口６から本体２内の溶融金属を鋳型に注ぎやすくするように作業者の向きと同じ向きになっている。
【００１６】
本体２の中心となるところの蓋４には穴７が穿設されており、該穴には軸８が挿通されている。軸８の下端には攪拌機９であるプロペラが取り付けられており、軸８の上端は回転装置１０であるエアーモーターに取り付けられている。エアーモーターは覆い４に立設された支持体１１に固定されている。エアーモーターには供給用パイプ１２が接続されている。また穴７の近傍には雰囲気用パイプ１３が覆い４から本体２内に挿入されている。雰囲気用パイプ１３はエアーモーターに接続されている。供給用パイプ１２からエアーモーターに供給された高圧気体は、エアーモーター内部のタービンを回転するようになっている。そしてタービンを回転させた後の気体は雰囲気パイプ１３から本体２内に流入していく。供給用パイプ１２は、保持部３の下面に沿って配管されており、その端部は図示しない不活性ガス源に接続されている。保持部３の下面にある供給用パイプ１２の途中にはバルブ１４が設置されており、該バルブを開閉することにより、不活性ガス源から送られてくる不活性ガスをエアーモーターへ供給をしたり供給を止めたりするようになっている。
【００１７】
次に本発明装置を用いたはんだ中への金属粒の分散する工程を図３の１〜４に基づいて説明する。
１．溶融金属注湯装置１の本体２の蓋５を開けて、本体２内に別金属溶融釜で溶融させておいたはんだＳを柄杓Ｈで汲み取って本体２の中に入れる。
２．本体２内の溶融はんだＳ中に金属粒Ｋを投入する。
３．本体の蓋５を閉めてからバルブ１４を開けて供給用パイプ１２から回転装置１０であるエアーモーターに不活性ガスを供給して、エアーモーターを駆動させるとともに本体２内に不活性ガスを流入させる。エアーモーターの駆動により攪拌機９であるプロペラが回転して溶融はんだＳ中に金属粒Ｋを均一に分散させる。
４．注湯装置１の保持部３を持って本体２の注ぎ口６を鋳型Ｃに近づけ、本体２を傾けて注ぎ口６から溶融はんだを鋳型Ｃ内に鋳込む。
【００１８】
本発明の具体例としては、はんだはSn-Cu-Ni系鉛フリーはんだを用い、金属粒子としては80μmのニッケル粒を用いた。このとき単にニッケル粒を溶融はんだ中に投入しただけではニッケル粒は溶融はんだに濡れないため、攪拌機で攪拌してもニッケル粒は溶融はんだの上部で浮いた状態となる。そこでニッケル粒が溶融はんだに濡れるようにするために、ニッケル粒とフラックスとを混和した混合物を作製し、該混合物を溶融はんだに投入した。鋳込みは、押し出しビレット用の円筒形の鋳型に鋳込み、該鋳込みで得られたビレットを押し出し機で長尺の板状に押し出し加工した。その後、板材を圧延機で0.1mmの厚さの板材に圧延し、該板材を打ち抜き加工して10×10(mm)のペレットに成形したした。
【００１９】
本発明と比較するために、従来の金属粒分散方法、即ち金属溶融釜にSn-Cu-Ni系鉛フリーはんだを溶融させておき、該溶融はんだ中にニッケル粒とフラックスの混合物を投入した。その後、該混合物が投入された溶融はんだを金属製のヘラで攪拌してから、溶融金属を柄杓で汲み取って鋳型に鋳込んだ。このようにして作製されたビレットを前述同様にして押し出し、圧延、プレス加工を行ってペレットを作製した。
【００２０】
本発明で得られたペレットの断面を顕微鏡で観察したところ、ニッケル粒は略70〜80μｍであった。一方、従来の製造方法で得られたペレットでは、ニッケル粒は40μｍ以下であった。
【産業上の利用可能性】
【００２１】
本発明の溶融金属注湯装置は、溶融はんだ中に金属粒を分散させるのに適したものであるが、大気中で酸化しやすい金属を溶解したり、合金化したりするのにも使用可能である。
【図面の簡単な説明】
【００２２】
【図１】本発明の装置の斜視図である。
【図２】本発明の装置の中央断面図である。
【図３】本発明の金属粒の分散方法を説明する図である。
【符号の説明】
【００２３】
１  溶融金属注湯装置
２  本体
３  保持部
４  覆い
５  蓋
６  注ぎ口
９  攪拌機
１０  回転装置
１２  不活性ガス供給用パイプ
【図１】
2005288516.tif 000003
【図２】
2005288516.tif 000004
【図３】
2005288516.tif 000005